(57)【特許請求の範囲】
【請求項１】
最も物点側に配置された第１レンズを含む、複数枚のレンズによって構成された車載カメラ用レンズであって、
前記第１レンズは、ＳｉＯ２を０．１乃至４５重量％、Ｂ２Ｏ３を０．１乃至２５重量％、ＺｒＯ２を０．１乃至２０重量％、Ｌａ２Ｏ３を０乃至５０重量％、Ｎｂ２Ｏ５を０乃至３０重量％含み、
ＳｉＯ２及びＺｒＯ２の合計含有量が１３重量％以上であり、
Ｌｉ２Ｏを含まず、
日本光学硝子工業会規格に定める測定方法によるソラリゼーションの測定結果が２％以下であり、
日本光学硝子工業会規格に定める粉末法による耐酸性の測定結果が１級である、車載カメラ用レンズ。
【請求項２】
前記第１レンズは、日本光学硝子工業会規格に定める測定方法によるヌープ硬さの測定結果が６級以上である、請求項１に記載の車載カメラ用レンズ。
【請求項３】
前記第１レンズは、日本光学硝子工業会規格に定める測定方法による平均線膨張係数の測定結果が１００×１０−７℃−１以下である、請求項１または２に記載の車載カメラ用レンズ。
【請求項４】
前記第１レンズは、ｄ線に対する屈折率が１．７０以上である、請求項１〜３のいずれかに記載の車載カメラ用レンズ。
【請求項５】
前記第１レンズは、ＴｉＯ２、Ｎｂ２Ｏ５、Ｔａ２Ｏ５及びＺｒＯ２の合計含有量が２０重量％以上である、請求項１〜４のいずれかに記載の車載カメラ用レンズ。
【請求項６】
前記第１レンズは、Ａｌ２Ｏ３、Ｎａ２Ｏ、Ｋ２Ｏ、ＭｇＯ、ＣａＯ、ＳｒＯ、ＢａＯ、ＺｎＯ、ＴｉＯ２、Ｌａ２Ｏ３、Ｇｄ２Ｏ３、Ｙ２Ｏ３、Ｔａ２Ｏ５、ＷＯ３、Ｓｂ２Ｏ３、ＳｎＯ２及びＦのうちの少なくとも一を含有する、請求項１〜５のいずれかに記載の車載カメラ用レンズ。
【請求項７】
前記第１レンズの物点側の第１面上には、光触媒膜が形成されている、請求項１〜６のいずれかに記載の車載カメラ用レンズ。
【請求項８】
前記第１レンズの物点側の第１面上には、ハードコート膜が形成されている、請求項１〜６のいずれかに記載の車載カメラ用レンズ。
【請求項９】
前記第１レンズの物点側の第１面上には、ハードコート膜が形成され、かつ、光触媒膜が形成されている、請求項１〜６のいずれかに記載の車載カメラ用レンズ。
【請求項１０】
前記第１レンズは、少なくとも一の面が非球面となっている、請求項１〜９のいずれかに記載の車載カメラ用レンズ。
【発明の詳細な説明】
【技術分野】
【０００１】
本発明は、車載カメラに搭載する撮像レンズに関する。
【背景技術】
【０００２】
従来、自動車運転中の運転者からの死角をなくすため、自動車に車載カメラを搭載することが提案されている。すなわち、自動車の後方や側方を撮像するカメラを自動車の車体に搭載し、このカメラによって撮像された映像を、運転者が視認可能な位置に表示することによって、死角をなくすことができる。
【０００３】
このような車載カメラに搭載する撮像レンズ等の光学素子は、安価であり軽量であることから、特許文献１に記載されているように、プラスチック材料や、低屈折のガラス材料によって作成されたものが多く使用されている。
【０００４】
レンズ材料としての光学的性能を比較すると、プラスチック材料よりもガラス材料のほうが、いろいろな面で優れている。そこで、複数枚のレンズにより構成される撮像レンズにおいては、プラスチックレンズとガラスレンズとを併用することによって、製造コストを抑えつつ、光学的な性能を向上させることが検討されている。
【先行技術文献】
【特許文献】
【０００５】
【特許文献１】特開２００６−１１０９３公報
【発明の概要】
【発明が解決しようとする課題】
【０００６】
ところで、車載カメラにおいては、安全性の確保や記録性の向上のために、高解像度化及び撮像画角の広角化が求められる。このような要求を満たすことができる撮像レンズは、プラスチックレンズ及び低屈折のガラスレンズで構成することは困難である。そのため、車載カメラに搭載する撮像レンズにおいては、高屈折の光学ガラスを用いて構成することが考えられる。
【０００７】
また、車載カメラに搭載される撮像レンズにおいては、一般的なカメラの撮像レンズとは異なり、自動車の走行に伴う衝撃や風圧、走行により跳ね上げられた砂塵による傷損や浸食を受ける可能性があり、さらに、酸性雨や、洗車などの際に使用される洗剤やワックスなどの薬剤による表面劣化や変質を生ずる虞がある。すなわち、撮像レンズの表面に、油脂や埃、粉塵などが付着すると、時間経過に伴ってレンズ表面に曇りが生ずる場合があり、また、レンズ表面に汚れが長時間接していると、レンズ表面が変質してしまう場合がある。
【０００８】
さらに、車体の前方側に搭載する場合には、エンジンからの熱による劣化や、前方を走行する他の自動車からの排気ガスに含有される窒素酸化物による劣化を生ずる虞がある。また、紫外線を含む直射日光が長時間に亘って照射されるなど、過酷な環境に晒される場合が多く、特に、撮像画角を広くした場合には、撮像レンズの第１面の露出面積が大きくなり、環境から受ける影響が大きくなる。
【０００９】
したがって、車載カメラに搭載される撮像レンズは、一般的な撮像レンズにおいて使用されるプラスチック材料や光学ガラス材料によって構成したのでは、十分な耐久性を確保できない虞がある。プラスチック材料や、非球面レンズの量産化を可能とする精密プレス成形に好適なガラス転移温度が低いガラス材料は、硬度が低く、傷が付きやすいからである。また、プラスチック材料は、ガラス材料よりも紫外線に対する耐性が低く、紫外線を長時間照射されると、劣化しやすい。
【００１０】
ここで、化学的耐久性に優れるガラス材料で構成した保護用の部材を撮像レンズの最前面に配置し、風雨の進入を防ぐことも考えられる。しかし、このような保護用の部材を設置すると、撮像画角が制限されてしまう虞があり、撮像画角を十分に広くすることができなくなってしまう。
【００１１】
そこで、本発明は、上述のような実情に鑑みてなされたものであり、酸性雨や薬剤に対する耐性に優れ、また、十分な硬度を有することにより傷が付きにくいとともに、紫外線による特性劣化が少なくなされ、さらに、高屈折率であって、過酷な環境に曝される車載カメラに搭載される撮像レンズを提供することを目的とする。
【課題を解決するための手段】
【００１２】
前述の課題を解決し、上記目的を達成する本発明の要旨は以下の通りである。
［１］  最も物点側に配置された第１レンズを含む、複数枚のレンズによって構成された車載カメラ用レンズであって、
上記第１レンズは、ＳｉＯ２を０．１乃至４５重量％、Ｂ２Ｏ３を０．１乃至２５重量％、ＺｒＯ２を０．１乃至２０重量％、Ｌａ２Ｏ３を０乃至５０重量％、Ｎｂ２Ｏ５を０乃至３０重量％含み、
日本光学硝子工業会規格に定める測定方法によるソラリゼーションの測定結果が２％以下であり、
日本光学硝子工業会規格に定める粉末法による耐酸性の測定結果が１級である、車載カメラ用レンズ。
【００１３】
［２］  上記第１レンズは、日本光学硝子工業会規格に定める測定方法によるヌープ硬さの測定結果が６級以上である、上記［１］に記載の車載カメラ用レンズ。
【００１４】
［３］  上記第１レンズは、日本光学硝子工業会規格に定める測定方法による平均線膨張係数の測定結果が１００×１０−７℃−１以下である、上記［１］または［２］に記載の車載カメラ用レンズ。
【００１５】
［４］  上記第１レンズは、ｄ線に対する屈折率が１．７０以上である、上記［１］〜［３］のいずれかに記載の車載カメラ用レンズ。
【００１６】
［５］  上記第１レンズは、ＴｉＯ２、Ｎｂ２Ｏ５、Ｔａ２Ｏ５及びＺｒＯ２の合計含有量が２０重量％以上である、上記［１］〜［４］のいずれかに記載の車載カメラ用レンズ。
【００１７】
［６］  上記第１レンズは、Ａｌ２Ｏ３、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｌａ２Ｏ３、Ｇｄ２Ｏ３、Ｙ２Ｏ３、Ｔａ２Ｏ５、ＷＯ３、Ｓｂ２Ｏ３、ＳｎＯ２及びＦのうちの少なくとも一を含有する、上記［１］〜［５］のいずれかに記載の車載カメラ用レンズ。
【００１８】
［７］  上記第１レンズの物点側の第１面上には、光触媒膜が形成されている、上記［１］〜［６］のいずれかに記載の車載カメラ用レンズ。
【００１９】
［８］  上記第１レンズの物点側の第１面上には、ハードコート膜が形成されている、上記［１］〜［６］のいずれかに記載の車載カメラ用レンズ。
【００２０】
［９］  上記第１レンズの物点側の第１面上には、ハードコート膜が形成され、かつ、光触媒膜が形成されている、上記［１］〜［６］のいずれかに記載の車載カメラ用レンズ。
【００２１】
［１０］  上記第１レンズは、少なくとも一の面が非球面となっている、上記［１］〜［９］のいずれかに記載の車載カメラ用レンズ。
【発明の効果】
【００２２】
本発明に係る車載カメラ用レンズは、好ましくは、第１レンズが日本光学硝子工業会規格に定める粉末法による耐酸性の測定結果が１級乃至２級であるので、化学的耐久性（耐酸性）に優れる。
【００２３】
本発明に係る車載カメラ用レンズは、好ましくは、第１レンズが日本光学硝子工業会規格に定める粉末法による耐水性の測定結果が１級であること、日本光学硝子工業会規格に定める測定方法によるヌープ硬さの測定結果が６級以上であること、日本光学硝子工業会規格に定める測定方法によるソラリゼーションの測定結果が２％以下であること、及び、日本光学硝子工業会規格に定める測定方法による平均線膨張係数の測定結果が１００×１０−７℃−１以下を満たすことのうちの少なくともいずれか一を満たすので、化学的耐久性（耐酸性）、耐傷性、耐紫外線性、または、温度特性に優れる。
【００２４】
本発明に係る車載カメラ用レンズは、好ましくは、第１レンズがＳｉＯ２及びＺｒＯ２の合計含有量が１０重量％以上であることにより、化学的耐久性（耐酸性）に優れる。
【００２５】
本発明に係る車載カメラ用レンズは、好ましくは、第１レンズがＴｉＯ２、Ｎｂ２Ｏ５、Ｔａ２Ｏ５及びＺｒＯ２の合計含有量が２０重量％以上であるので、化学的耐久性（耐酸性）に優れる。
【００２６】
本発明に係る車載カメラ用レンズは、好ましくは、第１レンズがｄ線に対する屈折率が１．７０以上であるので、全長の短い車載カメラ用レンズや、画角の広い車載カメラ用レンズとして好適である。
【００２７】
本発明に係る車載カメラ用レンズの第１レンズは、好ましくは、化学的耐久性（耐酸性）に優れ、耐傷性に優れ、耐紫外線性に優れ、または、温度特性に優れているので、少なくとも、物点側の第１レンズ（最も被写体側のレンズ）として用いることができる。本発明に係る車載カメラ用レンズでは上記第１レンズを使用するため、第２レンズ以降にプラスチックレンズを使用しても、第１レンズによって紫外線が遮断、減衰されるため、第２レンズ以降に紫外線による劣化を生じさせることがない。
【００２８】
本発明に係る車載カメラ用レンズは、好ましくは、少なくとも、第１レンズの物点側の第１面上には、光触媒膜が形成されているので、耐環境性に優れ、画角の広いカメラに対応することができる。
【００２９】
本発明に係る車載カメラ用レンズは、好ましくは、少なくとも、第１レンズの物点側の第１面上には、ハードコート膜が形成されているので、耐傷性に優れている。
【００３０】
本発明に係る車載カメラ用レンズは、好ましくは、少なくとも、第１レンズの物点側の第１面上には、ハードコート膜が形成され、かつ、光触媒膜が形成されているので、耐環境性に優れ、画角の広いカメラに対応することができるとともに、耐傷性にも優れている。
【００３１】
本発明に係る車載カメラ用レンズは、好ましくは、第１レンズは、少なくとも一の面が非球面となっているので、収差の少ない良好な結像特性を有する。
【００３２】
すなわち、本発明は、酸性雨や薬剤に対する耐性に優れ、また、十分な硬度を有することにより傷が付きにくいとともに、紫外線による特性劣化が少なくなされ、さらに、高屈折率であって、過酷な環境に曝される車載カメラに搭載される撮像レンズ（車載カメラ用レンズ）を提供することができるものである。
【図面の簡単な説明】
【００３３】
【図１】車載カメラの構造を示す断面図である。
【図２】日本光学硝子工業会規格に定める粉末法による耐酸性の測定に使用する溶出かごの構成を示す側面図及び平面図である。
【発明を実施するための形態】
【００３４】
以下、本発明に係る車載カメラ用レンズの最良の実施の形態について、図面を参照して説明する。
【００３５】
図１は、車載カメラの構造を示す断面図である。
【００３６】
本発明に係る車載カメラ用レンズは、車載カメラ用レンズ硝材で構成されている。なお、車載カメラ用硝材は、車載カメラ用レンズを構成するためのガラスである。
【００３７】
車載カメラは、自動車の車体の外方側に搭載されるカメラであって、図１に示すように、車載カメラ用レンズ（撮像レンズ）１と、この車載カメラ用レンズ１が結像する像を撮像する撮像素子（ＣＣＤ）２とを有して構成されている。なお、この車載カメラは、車体の後方部に搭載されて後方確認用に使用されたり、車体の前方部に搭載されて前方確認用または側方確認用や、前車との距離の確認用などとして使用される。
【００３８】
車載カメラ用レンズ１は、複数枚のレンズによって構成され、物点（被写体）側となる第１レンズ１ａより被写体からの光束が入射する。この光束は、第２以降のレンズに順次入射し、撮像面上において被写体の像として結像する。
【００３９】
このような車載カメラ用レンズを構成する車載カメラ用レンズ硝材は、雨、特に酸性雨に曝されるため、少なくとも第１レンズ１ａについて、化学的耐久性（耐酸性）が必要である。酸性雨は、大気中に存在する複数の汚染物質によるものである。本発明に係る車載カメラ用レンズ硝材は、十分な化学的耐久性を有するものである。この車載カメラ用レンズ硝材の化学的耐久性については、希硝酸を用いて評価することができ、酸性雨による影響も評価することができる。
【００４０】
すなわち、本発明に係る車載カメラ用レンズ硝材は、日本光学硝子工業会規格（１９９９年（平成１１年）版）に定める粉末法による耐酸性の測定結果が１級乃至２級となっている。同規格に定める光学ガラスの化学的耐久性（粉末法）において、耐酸性が３級以上では、酸性雨に浸食され、ガラスが曇り、鮮明な画像を撮影できなくなるからである。なお、１級であることがより好ましく、さらに、減量率が０．１％未満であればより好ましい。
【００４１】
日本光学硝子工業会規格（ＪＯＧＩＳ）とは、日本光学硝子工業会が規定している光学ガラスの特性の測定法に関する規格である。日本光学硝子工業会規格（１９９９年（平成１１年）版）に定める粉末法による化学的耐久性（耐酸性）の測定は、以下の手順により行う。まず、以下のようにして、試料を調整する。
【００４２】
（１）新しい破面のガラスを乳鉢で粉砕し、補助網ふるい７１０μｍを通過した粉末から、標準網ふるい６００μｍを通過し、４２５μｍにとどまる大きさの粉末を採取する。なお、ふるいは、ＪＩＳ Ｚ ８８０１（標準ふるい）に規定する標準ふるいを用いる。
【００４３】
（２）ガラスの比重グラムの約３倍量を５０ｍｌビーカに入れ、１５ｍｌの９９．５ｖｏｌ％のメチルアルコールを加え、傾斜法によってガラス微粉を除去する。
【００４４】
（３）この洗浄を５回繰返した後、１２０乃至１３０℃の空気浴中で６０分間乾燥し、シリカゲルデシケータ中に保存する。
【００４５】
次に、耐酸性の測定は、以下の手順により行う。
【００４６】
（１）ガラスの比重グラムの試料を、溶出用かごに採取し、軽く振動した後、蓋付き秤量びんの中に入れ精秤する。溶出用かごは、白金製の標準ふるい１７７乃至２１０μｍからなり、構造及び寸法は図２に示す通りのものである。
【００４７】
（２）洗浄乾燥した丸底フラスコに、１０ｍ ｍｏｌ／ｌ｛０．０１Ｎ｝硝酸水溶液を８０ｍｌ入れ、冷却管を付けて、加熱装置の中で１０分間保持する。硝酸は、JIS K 8541〔硝酸（試薬）〕に規定する特級を用いる。加熱装置は、丸底フラスコの球体部分を完全に収容できる深さの沸騰水浴を用いる。水浴の水の温度は、丸底フラスコの底部から２０±１０ｍｍの水平位置で、９９℃以上を保持できるものでなければならない。
【００４８】
（３）試料を入れた溶出用かごを、丸底フラスコの中に静かに挿入し、加熱装置の中で６０分間処理した後、取り出す。
【００４９】
（４）約８０ｍｌの９９．５ｖｏｌ％のメチルアルコールを１００ｍｌビーカに入れ、その中にかごを浸漬して洗浄する。
【００５０】
（５）（４）の操作を３回繰り返した後、秤量びんに入れ、１２０乃至１３０℃の空気浴中で６０分間乾燥する。
【００５１】
（６）シリカゲルデシケータに移し、６０分間放冷後、蓋をした状態で精秤する。
【００５２】
（７）（６）の操作を２回繰り返す。
【００５３】
（８）試料の質量とその減量から減量率（重量％）を算出し、２回の平均値を求める。
【００５４】
そして、減量率（重量％）に応じて、級が決められる。減量率（重量％）０．２０未満を１級、０．２０以上０．３５未満を２級、０．３５以上０．６５未満を３級、０．６５以上１．２０未満を４級、１．２０以上２．２０未満を５級、２．２０以上を６級とする。
【００５５】
また、本発明に係る車載カメラ用レンズ硝材の好ましい態様は、さらに、以下の特性の少なくとも１つ以上を備えるガラスである。
【００５６】
すなわち、酸性雨以外の雨や水道水による洗車に耐えるため、日本光学硝子工業会規格（１９９９年（平成１１年）版）に定める光学ガラスの化学的耐久性の測定方法（粉末法）において耐水性が１級であることが好ましい。さらに好ましくは減量率が０．０２％未満である。
【００５７】
また、車載カメラは、走行中や屋外へ駐停車中に砂塵を受けるため、日本光学硝子工業会規格（１９７５年（昭和５０年）版）に定める光学ガラスのヌープ硬さの測定方法において６級以上であることが好ましく、特に好ましくは、７級である。
【００５８】
また、車載カメラは、紫外線に曝されるため日本光学硝子工業会規格（２００５年（平成１７年）版）に定める光学ガラスのソラリゼーションの測定方法において測定値が２％以下であることが好ましく、特に好ましくは、１％以下である。
【００５９】
また、車載カメラは、直射日光を受けると車体温度が６０℃以上に達し、雨や洗車の水によって急冷されることがある。したがって、熱衝撃を小さくするため、熱膨張係数は小さい方が好ましい。日本光学硝子工業会規格（２００３年（平成１５年）版）に定める平均線膨張係数が１００を越えると、熱衝撃によりクラックが入ったり、応力で一時的に屈折率性能が影響を受けたりすることがある。したがって、平均線膨張係数は１００×１０−７℃−１以下が好ましく、さらに好ましくは９０×１０−７℃−１以下である。
【００６０】
これら耐水性、ヌープ硬さ、ソラリゼーション特性及び平均線膨張係数に係る特性の少なくとも一を満たすことが好ましく、同時に満たすことが特に好ましい。
【００６１】
日本光学硝子工業会規格（１９９９年（平成１１年）版）に定める粉末法による耐水性の測定は、前述の粉末法による耐酸性の測定における（２）の「１０ｍ ｍｏｌ／ｌ｛０．０１Ｎ｝硝酸水溶液」に代えて、純水を入れ、他は耐酸性の測定と同様に行う。
【００６２】
耐水性における級は、減量率（重量％）０．０５未満を１級、０．０５以上０．１０未満を２級、０．１０以上０．２５未満を３級、０．２５以上０．６０未満を４級、０．６０以上１．１０未満を５級、１．１０以上を６級とする。
【００６３】
日本光学硝子工業会規格（１９７５年（昭和５０年）版）に定めるヌープ硬さは、ヌープ圧子（対稜角が１７２°３０′と１３０°のダイヤモンド四角錐圧子）を用いて、測定面に四角錐のくぼみをつけたときの荷重を、永久くぼみの長い方の対角線の長さから求めたくぼみの投射面積で除した商であり、このヌープ硬さＨｋは、以下の式で表されるものである。
【００６４】
Ｈｋ＝Ｆ／｛９．８０７・（１／２）ｃｏｔ（１／２）（１７２°３０′）・ｔａｎ（１／２）（１３０°）・ｌ２｝
＝Ｆ／（０．６８９２３・ｌ２）＝１．４５１・Ｆ／ｌ２
ここで、Ｆは荷重（Ｎ）、ｌは長い方の対角線の長さ（ｍｍ）である。
【００６５】
なお、荷重Ｆの単位が［ｋｇｆ］の場合は、ヌープ硬さＨｋは、以下の式で表される。
【００６６】
Ｈｋ＝１４．２３・Ｆ／ｌ２
測定には、ＪＩＳ Ｂ ７７３４（微小硬さ試験機）に適合するもの、または、これに準ずる試験機を用い、圧子には、前述したヌープ圧子を用いる。試料の測定面は、研磨面、または、これに準ずる面とし、試料の厚さは、くぼみの長い方の対角線の長さの１．５倍以上であることを要する。
【００６７】
測定は、以下の手順で行う。
【００６８】
（１）荷重の大きさは、０．９８Ｎ｛０．１ｋｇｆ｝を標準とする。
【００６９】
（２）試料の試験面は、圧子取付け軸に垂直に置く。
【００７０】
（３）加重を規定の大きさに保つ時間は、１５秒を標準とする。
【００７１】
（４）くぼみの長い方の対角線の長さは、加重を完全に除去した後に測定する。
【００７２】
なお、測定は、顕微鏡の視野の２０乃至７０％の範囲内で行うことが望ましい。
【００７３】
（５）測定は、少なくとも５回行い、その平均値を求める。
【００７４】
ヌープ硬さの級は、１５０未満を１級、１５０以上２５０未満を２級、２５０以上３５０未満を３級、３５０以上４５０未満を４級、４５０以上５５０未満を５級、５５０以上６５０未満を６級、６５０以上を７級とする。
【００７５】
また、日本光学硝子工業会規格（２００５年（平成１７年）版）に定めるソラリゼーションの測定は、主に太陽光線、または、紫外線照射によって生ずる光学ガラスの分光透過率の変化を測定するものである。この測定には、紫外線照射装置を用いる。この紫外線照射装置は、光源（超高圧水銀灯）の周囲を試料支持具が毎分２回転するようになっており、冷却ファンを備えて構成されている。分光透過率測定装置として、ＪＩＳ Ｚ ８７２２（色の測定方法・反射及び透過物体色）に準ずるものを使用する。
【００７６】
試料の大きさは、３０ｍｍ×１３ｍｍ×１０ｍｍとし、３０ｍｍ×１３ｍｍの両面を研磨する。なお、測定前の試料は、紫外線、放射線などの照射を避けなければならない。
【００７７】
測定は、以下の手順で行う。
【００７８】
（１）照射前の試料の分光透過率を、ＪＩＳ Ｚ ８７２２に準じて測定する。
【００７９】
（２）試料を装置の試料支持具の中に、安定した状態で挿入する。
【００８０】
（３）光源を点灯し、光量が所定の値になるように光源の入力を調整する。
【００８１】
（４）試料を回転させながら、紫外線を４時間照射する。
【００８２】
（５）紫外線照射中の試料温度が、１００±５℃になるように冷却ファンの風量を調整する。
【００８３】
なお、冷却ファンの風量の調整は、試料の位置に置いたダミー試料の紫外線照射面に示温材を貼付けておき、これが１００±５℃を示すように調整すればよい。ソラリゼーションの程度は、試料の温度に大きく依存することがわかっており、試料の温度調整は重要である。
【００８４】
（６）紫外線照射後の試料は、室温で暗所に保存し２４時間以内に分光透過率を測定する。
【００８５】
なお、分光透過率には、反射損失が含まれる。
【００８６】
そして、紫外線照射前の分光透過率８０％に対応する波長において、紫外線照射後の分光透過率の減少を小数点第１位までの％で表示したものがソラリゼーションの程度を示す値となる。
【００８７】
そして、日本光学硝子工業会規格（２００３年（平成１５年）版）に定める平均線膨張係数の測定は、光学ガラスの常温付近における平均線膨張係数を測定するものである。ここで、常温付近とは、標準温度２０℃を中心とした−３０℃から＋７０℃の温度付近をいう。
【００８８】
測定装置として、石英ガラス製試料支持具、伝達棒、及び、少なくとも１μｍの長さの変化が測定できる示差熱膨張計を用いる。炉体として、冷媒を通して炉内温度を−６０℃以下に下げられ、かつ、＋１００℃位まで加熱でき、試料全体が加熱される部分の炉内温度分布を±１℃以内に保持できる構造のものを用いる。冷媒としては、一般に液体窒素、炭酸ガス、ドライアイスなどを使用するが、いずれを用いるかは、炉体の構造及び容量による。
【００８９】
試料は、長さ２０ｍｍ以上、直径４±０．５ｍｍの丸棒とし、ひずみ検査器でひずみの認められないものを使用する。
【００９０】
測定は、以下の手順で行う。
【００９１】
（１）室温における試料の長さを、ノギス、または、マイクロメータを用いて測定する。
【００９２】
（２）試料は、石英ガラス製試料支持具と伝達棒の間に、間隙のないように、かつ、安定した状態に設置し、試料端面に９８ｍＮ｛１０ｇｆ｝から１９６ｍＮ｛２０ｇｆ｝の力を加える。
【００９３】
（３）温度測定用の熱電対を、試料の中央部に接近した状態に設置する。
【００９４】
（４）炉体に冷媒を通し、炉内温度を−６０℃以下に下げる。
【００９５】
（５）試料の昇温速度は、毎分２℃とし、温度と試料の伸びとを測定する。
【００９６】
そして、平均線膨張係数を、以下の式によって計算する。
【００９７】
α−３０〜＋７０℃＝｛ｄλ／（λ×ｄＴ）｝＋Ｑ
ここで、α−３０〜＋７０℃は、平均線膨張係数（℃−１）であり、λは、室温における試料の長さ（ｍｍ）であり、ｄＴは、−３０℃から＋７０℃の温度差（℃）であり、ｄλは、ｄＴの温度差に対応する試料の長さ変化（ｍｍ）であり、Ｑは、−３０℃から＋７０℃の温度範囲における石英ガラスの平均線膨張係数である。石英ガラスの平均線膨張係数は、一般に、５×１０−７℃−１を用いる。求められた平均線膨張係数は、１０−７℃−１の単位で、整数第１位まで表示する。
【００９８】
なお、光学ガラスの遷移温度Ｔｇ以上における平均線膨張係数は、上記と同様の試料を用いて、以下のようにして求める。
【００９９】
（１）室温における試料の長さを、ノギス、または、マイクロメータを用いて測定する。
【０１００】
（２）試料は、石英ガラス製試料支持具と伝達棒の間に、間隙のないように、かつ、安定した状態に設置し、試料端面に９８ｍＮ｛１０ｇｆ｝から１９６ｍＮ｛２０ｇｆ｝の力を加える。
【０１０１】
（３）温度測定用の熱電対を、試料の中央部に接近した状態に設置する。
【０１０２】
（４）試料の昇温速度は、毎分４℃とし、温度と試料の伸びとを測定する。
【０１０３】
そして、平均線膨張係数を、以下の式によって計算する。
【０１０４】
α１００〜３００℃＝｛ｄλ／（λ×ｄＴ）｝＋Ｑ
ここで、α１００〜３００℃は、平均線膨張係数（℃−１）であり、λは、室温における試料の長さ（ｍｍ）であり、ｄＴは、１００℃から３００℃の温度差（℃）であり、ｄλは、ｄＴの温度差に対応する試料の長さ変化（ｍｍ）であり、Ｑは、１００℃から３００℃の温度範囲における石英ガラスの平均線膨張係数である。ここで、石英ガラスの平均線膨張係数は、一般に、６×１０−７℃−１を用いる。求められた平均線膨張係数は、１０−７℃−１の単位で、整数第１位まで表示する。
【０１０５】
次いで、本発明の光学ガラスの組成例について述べる。
【０１０６】
本発明に係る車載カメラ用レンズ硝材は、前述のような、耐酸性、耐水性、高硬度、耐紫外線及び高屈折率を実現するため、ＳｉＯ２及びＺｒＯ２の合計含有量が１０重量％以上であることが好ましい。ＳｉＯ２及びＺｒＯ２の合計含有量を１５重量％以上とすることがより好ましく、２０重量％以上とすることがさらに好ましい。ＳｉＯ２は、ガラスの基本成分であり、化学的耐久性を決定する重要な成分である。ＺｒＯ２は、高屈折を高めると同時に、化学的耐久性を向上させる成分である。ＳｉＯ２＋ＺｒＯ２の合計含有量を上記の範囲内にすることにより、化学的耐久性を良好とし、かつ、高屈折率のガラスとすることができる。
【０１０７】
なお、ガラスの化学的耐久性を良好にするためには、ＳｉＯ２を０．１重量％以上とし、高屈折率のガラスを得やすくするかめには、ＳｉＯ２を４５重量％以下とすることが好ましいため、ＳｉＯ２の含有量は、１重量％乃至３０重量％とすることがより好ましい。
【０１０８】
さらに、本発明に係る車載カメラ用レンズ硝材は、透明結晶化ガラスからなるものとしてもよい。透明結晶化ガラスは、例えば、結晶核形成剤を含有するＳｉＯ２−Ａｌ２Ｏ３−Ｌｉ２Ｏ系組成をベースとした原ガラスを溶融し結晶化熱処理することにより得られるものである。なお、透明結晶化ガラスとしては、Ｌｉ２Ｏ−Ａｌ２Ｏ３−ＳｉＯ２系低膨張透明結晶化ガラスが知られている。これらの結晶化ガラスの中には、組成あるいは熱処理条件によって透明なものが存在し、その多くのものは、結晶化促進剤としてＴｉＯ２を１．５％乃至５％程度含んだβ−石英固溶体結晶を主結晶とする結晶化ガラスである。
【０１０９】
また、Ｂ２Ｏ３もガラスの基本成分であるのと同時に、溶融性を向上させるのに有効な成分である。０．１重量％未満ではその効果が十分でなく、逆に、２５重量％を越えるとガラスの化学的耐久性が劣化傾向を示す。したがってＢ２Ｏ３の含有量は０．１乃至２５重量％とすることが好ましい。好ましくは０．１乃至２０重量％である。
【０１１０】
ＺｒＯ２は、屈折率を高めると同時に、化学的耐久性を向上させる成分である。ＺｒＯ２が０．１重量％未満ではその効果が低く、２０重量％を越えるとガラス化が困難になる。したがって、ＺｒＯ２の含有量は、０．１乃至２０重量％にすることが好ましい。より好ましくは、１乃至１５重量％である。
【０１１１】
Ｌａ２Ｏ３は、高屈折率を実現するための成分であり、収差の少ない撮像を容易にする。０．１重量％未満ではその効果が無く、５０重量％を越えるとガラスが失透しやすくなる。したがって、Ｌａ２Ｏ３の含有量は、０．１乃至５０重量％にすることが好ましい。より好ましくは、０．１乃至４０重量％である。さらに好ましくは、０．１乃至３０重量％である。
【０１１２】
Ｎｂ２Ｏ５も、高屈折かつ化学的耐久性に優れたガラスを実現する成分である。０．１重量％未満ではその効果が無く、３０重量％を越えると失透しやすくなる。したがって、Ｎｂ２Ｏ５の含有量は、０．１乃至３０重量％にすることが好ましい。より好ましくは、１乃至３０重量％であり、さらに好ましくは、１０乃至３０重量％である。
【０１１３】
前述の成分をまとめると、ＳｉＯ２を０．１乃至４５重量％、Ｂ２Ｏ３を０．１乃至２５重量％、ＺｒＯ２を０．１乃至２０重量％、Ｌａ２Ｏ３を０乃至５０重量％、Ｎｂ２Ｏ５を０乃至３０重量％含有していることが好ましい。
【０１１４】
さらに、この車載カメラ用レンズ硝材において、Ａｌ２Ｏ３、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｌａ２Ｏ３、Ｇｄ２Ｏ３、Ｙ２Ｏ３、Ｔａ２Ｏ５、ＷＯ３、Ｓｂ２Ｏ３、ＳｎＯ２及びＦのうちの少なくとも一を含有することが好ましい。これらは必須の成分ではないが、屈折率特性の調整、溶融性の向上、熱膨張特性の調整、清澄、化学的耐久性の向上などの目的で添加することができる。
【０１１５】
なお、Ｎｂ２Ｏ５、ＴｉＯ２は、屈折率を高めつつ、紫外線遮断効果及び化学的耐久性も同時に高める成分であるから、ＴｉＯ２、Ｎｂ２Ｏ５、Ｔａ２Ｏ５及びＺｒＯ２の合計含有量が、２０重量％以上であることが好ましい。または、ＴｉＯ２とＮｂ２Ｏ５との合計含有量が０．１乃至０．３重量％であって、及び／又は、ＣｅＯ２とＦｅ２Ｏ３との合計含有量が０．１乃至１重量％であることが好ましい。
【０１１６】
そして、車載カメラは広い視野が必要とされるため、本発明に係る車載カメラ用レンズ硝材においては、高屈折であることが好ましい。ｄ線の屈折率（ｎｄ）が１．７０未満では、小型で画角の広いレンズを構成することが困難である。したがって、この車載カメラ用レンズ硝材は、ｄ線に対する屈折率が１．７０以上であることが好ましい。より好ましくは１．７５以上であり、さらに好ましくは１．８０以上である。
【０１１７】
アッベ数（νｄ）は、多様なものが選択できるが、νｄは１５乃至６０が好ましく、より好ましくは２０乃至５０であり、さらに好ましくは２５乃至４５である。
【０１１８】
本発明に係る車載カメラ用レンズ硝材は、一般的な光学ガラスの製造工程によって作製することができる。
【０１１９】
例えば、ガラス原料として、酸化物、水酸化物、炭酸塩、硝酸塩、塩化物、硫化物などを適宜用いて、所望の組成になるように秤量し、混合して調合原料とする工程、調合原料を予め加熱してガラス化する工程、溶融ガラスを白金含有量が９５重量％以上の耐熱容器において加熱する工程、溶融ガラスを表面の白金含有量が９５重量％以上の羽根付き棒にて攪拌し均質化する工程、溶融ガラス中の気泡を脱泡し清澄する工程を経て、製造される。このようにして均質化された溶融ガラスは、枠に流し出され成形された後、ガラスの徐冷点近くまで加熱した炉において、室温まで冷却される。
【０１２０】
こうして得られたブロック状のガラスからガラス片を切り出し、ガラス片を研削、研磨して、レンズやプリズムなどの光学素子を作製することができる。あるいは、ガラスブロックからガラス片を切り出し、プレス成形用素材に加工した後、この素材を加熱、軟化させ、プレス成形型を用いて光学素子に近似する形状にプレス成形する。次いで、プレス成形品を研削、研磨して、レンズやプリズムなどの光学素子を作製することができる。
【０１２１】
いずれの方法においても、ガラスを研磨する工程を有するが、本発明に係る車載カメラ用レンズ硝材は、ヌープ硬さが大きいので、レンズ表面を滑らか、かつ、高い形状精度に仕上げやすい。また、平均線膨張係数が低いため、研削、研磨工程でのガラスの破損防止も容易である。さらに、この車載カメラ用レンズ硝材は、優れた耐酸性及び耐水性を有するので、研磨洗浄後のいわゆる青ヤケや白ヤケを防止することもできる。このように、本発明に係る車載カメラ用レンズ硝材は、光学素子として使用する上からも、光学素子を製造する上からも、有利な諸特性を備えているといえる。
【０１２２】
本発明に係る車載カメラ用レンズ硝材は、前述の諸特性を備えているため、車載カメラ用レンズを構成する材料として好適である。車載カメラ用レンズを複数枚のレンズで構成する場合には、被写体（物点）側の第１レンズ１ａを本発明に係る車載カメラ用レンズ硝材によって構成することが好ましい。
【０１２３】
すなわち、本発明に係る車載カメラ用レンズは、少なくとも、物点側の第１レンズ１ａが、前述した本発明に係る車載カメラ用レンズ硝材からなるものである。この車載カメラ用レンズにおいては、第２レンズ以降のレンズは、第１レンズ１ａによって、風雨（酸性雨）、紫外線、砂塵による傷損、各種薬品の接触から保護される。
【０１２４】
また、この車載カメラ用レンズにおいては、少なくとも、第１レンズ１ａの物点側の第１面上に、光触媒膜を形成することが好ましい。
【０１２５】
光触媒膜は、光触媒粒子単独からなる表面層、または、光触媒粒子を含む表面層をレンズ表面に形成したものであり、表面を親水化（超親水化）する作用を有するため、表面に付着した水滴を瞬間的に表面全体に広げることにより、塵挨等による表面の汚染を防止する効果を有する。
【０１２６】
光触媒粒子としては、アナターゼ型、ルチル型等の結晶性酸化チタンが好ましい。他にも、光触媒粒子としては、ＺｎＯ、ＳｎＯ２、ＳｒＴｉＯ３、ＷＯ３、Ｂｉ２Ｏ３、Ｆｅ２Ｏ３等の金属酸化物が挙げられる。また、表面層は、これら光触媒粒子の他に、シリカやシリコーンを含むものとしてもよい。
【０１２７】
光触媒粒子を含有する親水性の表面層を形成する方法として、以下、酸化チタン（チタニア）を例にとって説明すると、無定形チタニアの形成、シリカ配合チタニアの塗布、酸化錫配合チタニアの塗布、チタニア含有シリコーン塗料の塗布等が挙げられる。
【０１２８】
無定形チタニアの形成は、まず被塗装面を無定形チタニアで被覆し、これを焼成して結晶性チタニアに相変化させる方法であり、次のいずれかの方法を採用することができる。
【０１２９】
（１）有機チタン化合物の加水分解と脱水縮重合
チタンのアルコキシド、例えば、テトラエトキシチタン、テトライソプロポキシチタン、テトラｎ−プロポキシチタン、テトラブトキシチタン、テトラメトキシチタンに、塩酸、または、エチルアミンのような加水分解抑制剤を添加し、エタノールやプロパノールのようなアルコールで希釈した後、部分的に加水分解を進行させながら、または、完全に加水分解を進行させた後、混合物を塗布し、常温から２００℃の温度で乾燥させる。乾燥により、チタンのアルコキシドの加水分解が完遂して水酸化チタンが生成し、水酸化チタンの脱水縮重合により無定形チタニアの層が形成される。チタンのアルコキシドに代えて、チタンのキレート又はチタンのアセテートのような他の有機チタン化合物を用いてもよい。
【０１３０】
（２）無機チタン化合物による無定形チタニアの形成
無機チタン化合物、例えば、ＴｉＣｌ４、または、Ｔｉ（ＳＯ４）２の酸性水溶液を塗布し、１００〜２００℃の温度で乾燥させることにより加水分解と脱水縮重合を行い、無定形チタニアの層を形成する。あるいは、ＴｉＣｌ４の化学蒸着により被塗装面に無定形チタニアの層を形成してもよい。
【０１３１】
（３）スパッタリングによる無定形チタニアの形成金属チタンのターゲットに酸化雰囲気で電子ビームを照射することにより、被塗装面に無定形チタニアの層を形成する。
【０１３２】
シリカ配合チタニアの塗布は、チタニアとシリカとの混合物からなる層を被塗装面に形成することである。チタニアとシリカの合計に対するシリカの割合は、５ｍｏｌ％乃至９０ｍｏｌ％、好ましくは、１０ｍｏｌ％乃至７０ｍｏｌ％、より好ましくは、１０ｍｏｌ％乃至５０ｍｏｌ％である。
【０１３３】
また、シリカ配合チタニアからなる表面層の形成方法には以下の方法を採用することができる。
【０１３４】
（１）アナターゼ型又はルチル型チタニアの粒子とシリカの粒子を含む懸濁液を被塗装面に塗布し、基材（被塗装物）の軟化点以下の温度で焼成する。
【０１３５】
（２）無定形シリカの前駆体（例えば、テトラエトキシチタン、テトライソプロポキシチタン、テトラｎ−プロポキシチタン、テトラブトキシチタン、テトラメトキシチタン、等のテトラアルコキシシラン）と結晶性チタニアゾルとの混合物を基材の表面に塗布し、必要に応じて加水分解させてシラノールを形成した後、約１００℃以上の温度で加熱してシラノールを脱水縮重合に付すことにより、チタニアが無定形シリカで結着された表面層（光触媒コーティング）を得る。特に、シラノールの脱水縮重合を約２００℃以上の温度で行えば、シラノールの重合度を増し、光触媒コーティングの耐アルカリ性能を向上させることができる。
【０１３６】
（３）無定形チタニアの前駆体（チタンのアルコキシド、キレート又はアセテートのような有機チタン化合物、または、ＴｉＣｌ４、または、Ｔｉ（ＳＯ４）２のような無機チタン化合物）の溶液にシリカの粒子を分散させてなる懸濁液を基材の表面に塗布し、チタン化合物を常温から２００℃の温度で加水分解と脱水縮重合に付すことにより、シリカ粒子が分散された無定形チタニアの薄膜を形成する。次いで、チタニアの結晶化温度以上の温度、かつ、基材の軟化点以下の温度に加熱することにより、無定形チタニアを結晶性チタニアに相変化させる。
【０１３７】
（４）無定形チタニアの前駆体（チタンのアルコキシド、キレート又はアセテートのような有機チタン化合物、または、ＴｉＣｌ４、または、Ｔｉ（ＳＯ４）２のような無機チタン化合物）の溶液に無定形シリカの前駆体（例えば、テトラエトキシチタン、テトライソプロポキシチタン、テトラｎ−プロポキシチタン、テトラブトキシチタン、テトラメトキシチタン、等のテトラアルコキシシラン、それらの加水分解物であるシラノール、または平均分子量３０００以下のポリシロキサン）を混合し、基材の表面に塗布する。次いで、これらの前駆体を加水分解と脱水縮重合に付すことにより、無定形チタニアと無定形シリカの混合物からなる薄膜を形成する。次いで、チタニアの結晶化温度以上の温度、かつ、基材の軟化点以下の温度に加熱することにより、無定形チタニアを結晶性チタニアに相変化させる。
【０１３８】
酸化錫配合チタニアの塗布は、チタニアと酸化錫との混合物からなる層を被塗装面に形成することである。チタニアと酸化錫との合計に対する酸化錫の割合は、１ｍｏｌ％乃至９５ｍｏｌ％、好ましくは１ｍｏｌ％乃至５０ｍｏｌ％である。
【０１３９】
さらに、酸化錫配合チタニアからなる表面層の形成方法には以下の方法を採用することができる。
【０１４０】
（１）アナターゼ型又はルチル型チタニアの粒子と酸化
錫の粒子を含む懸濁液を被塗装面に塗布し、基材（被塗装物）の軟化点以下の温度で焼成する。
【０１４１】
（２）無定形チタニアの前駆体（チタンのアルコキシド、キレート又はアセテートのような有機チタン化合物、または、ＴｉＣｌ４、または、Ｔｉ（ＳＯ４）２のような無機チタン化合物）の溶液に酸化錫の粒子を分散させてなる懸濁液を基材の表面に塗布し、チタン化合物を常温から２００℃の温度で加水分解と脱水縮重合に付すことにより、酸化錫粒子が分散された無定形チタニアの薄膜を形成する。次いで、チタニアの結晶化温度以上の温度、かつ、基材の軟化点以下の温度に加熱することにより、無定形チタニアを結晶性チタニアに相変化させる。
【０１４２】
チタニア含有シリコーン塗料の塗布は、未硬化の若しくは部分的に硬化したシリコーン（オルガノポリシロキサン）またはシリコーンの前駆体からなる塗膜形成要素にチタニア（光触媒粒子）を分散させた塗料を用いる。具体的には、上記塗料を基材の表面に塗布し、塗膜形成要素を硬化させた後、光触媒を光励起すると、シリコーン分子の珪素原子に結合した有機基は光触媒の作用により水酸基に置換され、表面の水に対する接触角が０°近くになり親水化（超親水化）される。この方法は、比較的低温で塗膜形成要素を硬化せしめることができ、また必要に応じ何度でも塗布することができ、かつ、太陽光でも容易に親水化させることができる等の利点がある。
【０１４３】
また、この車載カメラ用レンズにおいては、少なくとも、第１レンズ１ａの物点側の第１面上に、ハードコート膜を形成することが好ましい。
【０１４４】
ハードコート膜は、耐光性、耐候性、透明性、耐擦傷性、表面硬度、耐磨耗性、耐熱性等が良好なガラス表面に形成される皮膜であって、反射防止膜、増反射膜、選択透過膜、紫外線カット膜などの光学薄膜として使用されるものである。このようなハードコート膜は、例えば、ルチル型酸化チタン超微粒子を核微粒子とし、この核微粒子と一種以上の金属酸化物を含む被覆層から構成される複合酸化物超微粒子、または、そのゾルや、硬化性バインダ成分及び水または有機溶剤を含有してなるコーティング組成物により形成される。また、皮膜の組成物としては、アルコキシシラン加水分解物及び五酸化二ニオブ（Ｎｂ２Ｏ５）の微粒子（酸化ニオブ微粒子）をアニオン系界面活性剤で分散安定化してコロイド状態で分散させたものなども使用できる。さらに、この皮膜組成物には、塗膜性及び外観性能を改良するため、必要に応じて、微量の紫外線吸収剤（ベンゾトリアゾール系、ベンゾフェノン系等）、酸化防止剤、分散染料（水分散染料）、帯電防止剤、界面活性剤（疎水基がジメチルシリコーンオイル、親水基がポリエーテルから構成されるノニオン型の界面活性剤など）を添加するようにしてもよい。
【０１４５】
ハードコート膜組成物のガラスへの塗布方法としては、ガラスを酸、アルカリ洗浄や溶剤による脱脂洗浄、プラズマ処理、超音波洗浄などにより前処理した後に、刷毛塗り塗装、浸漬塗装、ローラ塗装、スプレー塗装、スピン塗装等を用いることができる。乾燥硬化条件としては、例えば、８０℃乃至１５０℃で、好ましくは、１００℃乃至１２０℃で、１時間乃至５時間程度である。また、ハードコート皮膜の硬化膜厚は、０．５μｍ乃至２０μｍの範囲で適宜選定することができる。
【０１４６】
なお、ガラスとハードコート皮膜との間には、プライマー膜を設けることが望ましい。プライマー膜は、耐衝撃性、密着性向上の作用を奏する。具体的なプライマー組成物としては、塗膜形成樹脂の全部または主体が熱可塑性ポリウレタン（ＴＰＵ）又はエステル系熱可塑性エラストマー（ＴＰＥＥ）としたものに、酸化ニオブ微粒子をコロイド状態で分散させてなるＴＰＵ系やＴＰＥＥ系のプライマー組成物を挙げることができる。
【０１４７】
なお、この車載カメラ用レンズの第１レンズ１ａの物点側の第１面上には、ハードコート膜を形成し、かつ、光触媒膜を形成することがより好ましい。
【０１４８】
そして、この車載カメラ用レンズにおいては、複数枚のレンズのうちの少なくとも一の面を非球面とすることにより、収差の減少、解像度の向上など、光学的特性の向上を図ることができる。
【実施例】
【０１４９】
以下、本発明の実施例について説明する。
【０１５０】
本発明者らは、以下の〔表１〕に示すように、本発明に係る車載カメラ用レンズ硝材の実施例１乃至実施例５及び比較例を作成した。
【０１５１】
【表１】
0005640128.tif 000002
【０１５２】
光学ガラス級の純度の原料を使用し、酸化物、水酸化物、炭酸塩、硝酸塩、塩化物、硫酸塩などの原料を〔表１〕に示した組成になるように秤量して混合した調合原料を、白金坩堝に入れ、１３００℃乃至１５００℃に加熱し、溶融させた後、白金性羽根の付いた攪拌棒で撹拌し、均質化を行った後、静置し清澄を行い、鋳型に流し込んだ。ガラスが固化した後、ガラスの徐冷点近くに加熱しておいた電気炉に移し、室温まで徐冷した。
【０１５３】
得られたガラスブロックから、測定に必要なテストピースを切り出し、前述した日本光学硝子工業会規格にしたがって、各特性（平均線膨張係数α、耐水性ＤＷ、耐酸性ＤＡ、ヌープ硬さＨｋ、ソラリゼーション）の評価を行った。
【０１５４】
各実施例の車載カメラ用レンズ硝材及び比較例の硝材を、直径２５ｍｍ、中心肉厚２ｍｍの凹メニスカスレンズに研磨加工し、反射防止（ＡＲ）コートを行い、これを第１レンズとして車載カメラ用レンズを構成した。この車載カメラ用レンズを搭載した車載カメラの筐体を、人工的に作製したｐＨ＝４の酸性雨溶液（硫酸：硝酸：塩酸＝４：２：１）に浸漬した。溶液の温度は、５０℃とした。１０００時間浸せき後に取り出し、表面を観察した。その結果、各実施例の車載カメラ用レンズ硝材では変化がなかったが、比較例の硝材では、表面に曇り状の面荒れが発生した。
【０１５５】
また、各実施例の車載カメラ用レンズ硝材のガラスブロックからガラス片を切り出し、プレス成形用素材に加工した後、この素材を加熱、軟化させ、プレス成形型を用いて、レンズに近似する形状にプレス成形した。次いで、プレス成形品を研削、研磨して、レンズを作製した。
【０１５６】
いずれの方法においても、ガラスを研磨する工程を有するが、ヌープ硬さが大きいので、レンズ表面を滑らか、かつ、高い形状精度に仕上げることが容易であった。また、平均線膨張係数が低いため、研削、研磨工程でのガラスの破損防止も容易であった。さらに、各車載カメラ用レンズ硝材の実施例ともに、優れた耐酸性、耐水性を有するので、研磨洗浄後のいわゆる青ヤケ、白ヤケを防止することができた。
【符号の説明】
【０１５７】
１  車載カメラ用レンズ
２  撮像素子（ＣＣＤ）
【図１】
0005640128.tif 000003
【図２】
0005640128.tif 000004